СЫРЬЕВАЯ СМЕСЬ ДЛЯ ПОЛУЧЕНИЯ ИСКУССТВЕННОЙ ПОРОДЫ
CRUDE MIXTURE FOR MAKING ARTIFICIAL ROCK

Изобретение относится к промышленности строительных материалов.
Известна сырьевая смесь для получения искусственной породы, включающая, мас.%: портландцемент 25-30, мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углерода (карбид кремния) 0,1-0,6; фторсиликаты 6; сульфиды железа и меди 0,4-0,8; щавелевая кислота 0,3-0,5; вода 10-23 [1]. Состав породы включает большое количество токсичных компонентов.
Задача изобретения состоит в получении прочной и экологически безопасной искусственной породы.
Технический результат достигается тем, что сырьевая смесь для получения искусственной породы, включающая портландцемент, песок на основе карбоната кальция, силициды углерода, воду, дополнительно содержит стеклянное волокно и этилсиликонат натрия или метилсиликонат натрия при следующем соотношении компонентов, мас.%: портландцемент 25-30; песок на основе карбоната кальция 12-22; силициды углерода 10-15; стеклянное волокно 10-15; этилсиликонат натрия или метилсиликонат натрия 3-5; вода 25-30.
Составы сырьевой смеси для получения искусственной породы приведены в таблице.
Таблица
Компоненты
Состав, мас.%:
1
2
3
4
Портландцемент
25
27,5
27,5
30
Песок на основе карбоната кальция
22
15
15
12
Силициды углерода
10
12,5
12,5
15
Стеклянное волокно
15
12,5
12,5
10
Этилсиликонат натрия
3
-
5
-
Метилсиликонат натрия
-
5
-
3
Вода
25
27,5
27,5
30
Подготавливают и дозируют сырьевые компоненты. Портландцемент смешивают с песком на основе карбоната кальция, силицидами углерода, нарезанным на отрезки 5-50 мм стеклянным волокном, добавляют воду, этилсиликонат натрия или метилсиликонат натрия и еще раз смешивают. Смесь компонентов укладывают в формы, уплотняют и оставляют до затвердевания в течение 1 сут. Полученные изделия извлекают из форм, подвергают механической обработке (распиливанию, шлифованию) и выдерживают при комнатной температуре не менее 28 сут.
Полученная на основе сырьевой смеси искусственная порода является прочным (прочность на сжатие ~10 МПа), экологически безопасным строительным материалом.
Источники информации
1. Патент №268011 ПНР, C04B 28/04, 1990.